(57)【要約】【課題】離型性に優れ、さらには成形時のセル荒れと金型汚れとを防止できるポリウレタンフォーム成形用離型剤組成物を提供する。【解決手段】本発明に係るポリウレタンフォーム成形用離型剤組成物は、その全量を１００重量部とした場合に、ワックス類の含有量を０．０１〜３０重量部、油溶性オリゴマーの含有量を０．０１〜２０重量部、親油性溶剤の含有量を０．０５〜５０重量部、界面活性剤の含有量を０．０１〜１０重量部、親水性溶剤の含有量を０．０５〜５０重量部、及び残部を水とし、かつ前記ワックス類を含有する親油性溶剤相中に水相が分散されてなるＷ／Ｏ型エマルションとした。【選択図】図１
2008207444.tif 000002
【特許請求の範囲】
【請求項１】
離型成分と、油溶性オリゴマーと、親油性溶剤と、界面活性剤と、親水性溶剤と、水とを含み、かつ前記離型成分を含有する親油性溶剤相中に水相が分散したＷ／Ｏ型エマルションを呈するものであることを特徴とするポリウレタンフォーム成形用離型剤組成物。
【請求項２】
全量を１００重量部とした場合に、離型成分の含有量を０．０１〜３０重量部、油溶性オリゴマーの含有量を０．０１〜２０重量部、親油性溶剤の含有量を０．０５〜５０重量部、界面活性剤の含有量を０．０１〜１０重量部、親水性溶剤の含有量を０．０５〜５０重量部、及び残部を水とし、かつ前記離型成分を含有する親油性溶剤相中に水相が分散したＷ／Ｏ型エマルションを呈するものであることを特徴とする請求項１に記載のポリウレタンフォーム成形用離型剤組成物。
【発明の詳細な説明】
【技術分野】
【０００１】
本発明は、ポリウレタンフォーム成形用離型剤組成物に関するものである。
【背景技術】
【０００２】
ポリウレタンフォームの成形においては、成形時にポリウレタンフォームの破泡が生じて表面にへこみが生じるいわゆるセル荒れが発生し、表面特性が悪くなることがある。また、金型の表面には樹脂化した金型堆積物が残存するため、いわゆる金型汚れが生じ、定期的に金型を清掃する必要がある。このため、これらの問題を低減すべく、ポリウレタンフォームの成形に際しては、ポリウレタンフォームと金型との付着を防止する離型剤が広く用いられている。この離型剤を用いると、成形品であるポリウレタンフォームを金型から容易に離脱させることが可能となり、前記セル荒れや金型汚れを抑制することが可能となる。
【０００３】
なお、離型剤に含まれる離型成分としては、シリコーン、ワックス類などが知られており、離型剤としては、前記離型成分を水に溶解又は分散させた水系離型剤と、炭化水素油などの有機溶剤中に溶解させた溶剤系離型剤とがある。
【０００４】
ここで、ポリウレタンフォーム成形用の水系離型剤は、溶剤系離型剤に比して人体又は環境に及ぼす影響が少なく、しかも消防法上の観点から保守管理も簡便であるため、特に最近注目されている（例えば、特許文献１〜４参照。）。
【０００５】
【特許文献１】特開２００５−１９９５０４号公報
【特許文献２】特開２００１−９６５４１号公報
【特許文献３】特開２０００−２６５０６８号公報
【特許文献４】特開平６−２２６７５２号公報
【発明の開示】
【発明が解決しようとする課題】
【０００６】
しかしながら、上記した水系離型剤は、人体又は環境に優しく、消防法上において管理負担が軽いという優れたメリットはあるものの、成形工程によっては溶剤系離型剤に比してセル荒れ防止効果、及び金型汚れ防止効果が共に悪く、製品性能に課題が残る場合があった。したがって、あらゆる成形工程に対応でき、しかも溶剤系離型剤と同等の性能を備える水系離型剤組成物は、未だ見い出されていないのが実情である。
【０００７】
本発明は、上記実情に鑑みてなされたものであり、優れたセル荒れ防止効果及び金型汚れ防止効果を備え、しかも人体又は環境に優しく、管理負担が軽いポリウレタンフォーム成形用離型剤組成物を提供することを目的とする。
【課題を解決するための手段】
【０００８】
本発明者は、ポリウレタンフォーム成形時の問題（セル荒れ、金型汚れ、及びスレ音発生など）と離型剤の組成との関連について鋭意研究した結果、次のような組成物が優れた性能を発揮することを見い出し、本発明に至った。
すなわち、本発明は、離型成分と、油溶性オリゴマーと、親油性溶剤と、界面活性剤と、親水性溶剤と、水とを含み、かつ前記離型成分を含有する親油性溶剤相中に水相が分散したＷ／Ｏ型エマルションを呈するものであることを特徴とするポリウレタンフォーム成形用離型剤組成物（以下、適宜離型剤組成物という。）である。
【０００９】
本発明に係るＷ／Ｏ型エマルションの離型剤組成物を金型に塗工すると、従来構成に比してぬれ性が極めて良いことがわかった。また、セル荒れ防止効果、金型汚れ防止効果、及びスレ音低減効果について、従来の水系離型剤に比して極めて優れていることがわかった。また、金型上での乾燥も速いという特性がある。ここで、通常、金型の表面には前回吹きつけたワックス類が残留して油が付着した状態となっている。このため、このような状態にある金型にＷ／Ｏ型エマルションの離型剤組成物を塗工すると、当該組成物の外側周面は油分であるため相互の付着性が極めて高く、これによりぬれ性が向上するものと考えられる。一方、本発明者が従来構成の水系離型剤を分析したところ、すべてのものがＯ／Ｗ型エマルションにより構成されるものであることがわかった。これにより、本発明者は、次のような見解を得るに至った。すなわち、Ｏ／Ｗ型エマルションの離型剤は、外側に水分が形成された構成であるため、前記のような金型との関係では極めて付着性が悪い。このため、従前の水系離型剤は、金型上に充分に膜形成がされず、性能が適正に発揮されないのであると考えられる。また、Ｏ／Ｗ型エマルションは上述のような外側に水分が形成された構成であるため、金型上での乾燥が遅くなると考えられる。このような見解は、すべてＯ／Ｗ型エマルションの構成に基づくものである。
【００１０】
ところで、上記の本発明に、適宜、酸化防止剤などを加えても良い。また、その配合割合を適宜変更することにより、ホットキュアーウレタンフォーム成形用は勿論のこと、コールドキュアーウレタンフォーム成形用とすることも、高弾性ウレタンフォーム成形用とすることもできる。
【００１１】
ここで、前記離型成分としては、例えば、主にワックス類が挙げられる。前記ワックス類としては、直鎖・分岐ポリエチレンワックス、エチレン／プロピレン共重合体ワックス、マイクロクリスタリンワックス、パラフィンワックス、フィッシャートロプシュワックス、モンタンワックス、高級αオレフィン重合体などが例示される。また、その他にも、シリコーンオイル類、脂肪酸金属石けん類、エステル系ワックス類、フッ素化合物類、有機リン化合物類などが挙げられる。
【００１２】
また、前記油溶性オリゴマーは、離型成分の分散剤として作用するものであり、例えば、非晶性オレフィンオリゴマー、液状ポリブテン、液状ポリブタジエン、液状ポリイソプレン、液状ブチルゴム、又は液状ポリイソブチレンなどの数平均分子量が２０００以下の液状中低分子化合物が用いられる。
【００１３】
また、前記親油性溶剤としては、例えば、炭化水素類、ハロゲン化炭化水素類、エーテル類、アミン類、アルコール類、グリコールエーテル類、ケトン類、脂肪酸類、又はエステル類などが挙げられる。
【００１４】
また、前記界面活性剤は、換言すればＷ／Ｏ型エマルション乳化剤であり、例えば、ショ糖脂肪酸エステル、グリセリン脂肪酸エステル、ソルビタン脂肪酸エステル、プロピレングリコール脂肪酸エステル、両性界面活性剤、又はポリオキシエチレンアルキルアミンなどが挙げられる。
【００１５】
また、前記親水性溶剤としては、例えば、アルコール類、エーテル類、モルホリン、アミン類、グリコールエーテル類、ケトン類、脂肪酸類、又はエステル類などが挙げられる。
【００１６】
さらに、上記構成にあって、全量を１００重量部とした場合に、離型成分の含有量を０．０１〜３０重量部、油溶性オリゴマーの含有量を０．０１〜２０重量部、親油性溶剤の含有量を０．０５〜５０重量部、界面活性剤の含有量を０．０１〜１０重量部、親水性溶剤の含有量を０．０５〜５０重量部、及び残部を水とし、かつ前記離型成分を含有する親油性溶剤相中に水相が分散したＷ／Ｏ型エマルションを呈する構成が提案される。
【００１７】
かかる構成とすることにより、Ｗ／Ｏ型エマルションが安定して保持されることとなる。なお、界面活性剤を用いてＷ／Ｏ型エマルションを作成する場合、ＨＬＢ値が３〜８程度となる。これに対し、８〜１６程度であるとＯ／Ｗ型エマルションとなってしまう。
【００１８】
なお、前記離型成分は、０．０１重量部未満であると、離型性が発揮されず好ましくない。一方、３０．０重量部を越えると、Ｗ／Ｏ型エマルションが不安定となって好ましくない。なお、最適な範囲としては、０．０１重量部以上１０．０重量部以下である。ここで、１０．０重量部を越えると、使用時に希釈作業が必要となり、ポリウレタンフォーム成形工程において作業性がやや劣る。
【００１９】
前記油溶性オリゴマーは、０．０１重量部未満であると、Ｗ／Ｏ型エマルションが不安定となって好ましくない。一方、２０．０重量部を越えると、離型性が悪くなり、取り扱いが困難となって好ましくない。
【００２０】
前記親油性溶剤は、０．０５重量部未満であると、Ｗ／Ｏ型エマルションが不安定となって好ましくない。一方、５０．０重量部を越えると、環境保護の観点、又は保管管理上の観点から好ましくない。
【００２１】
前記界面活性剤は、０．０１重量部未満であると、Ｗ／Ｏ型エマルションが不安定となって好ましくない。また、１０．０重量部を越えた場合もＷ／Ｏ型エマルションが不安定となって好ましくない。最適な範囲は、０．０１重量部以上２重量部以下である。２重量部以下であると、Ｗ／Ｏ型エマルションが極めて安定する。
【００２２】
前記親水性溶剤は、０．０５重量部未満であると、Ｗ／Ｏ型エマルションが不安定となって好ましくない。また、５０．０重量部を越えた場合もＷ／Ｏ型エマルションが不安定となって好ましくない。
【００２３】
前記水は、４０．０重量部〜９０．０重量部が好適である。４０．０重量部未満であると、当該離型剤組成物が水溶性に分類されないこととなり、環境保護の観点、又は保管管理上の観点から好ましくない。一方、９０．０重量部を越えると、Ｗ／Ｏ型エマルションが不安定となって好ましくない。
【発明の効果】
【００２４】
本発明に係るポリウレタンフォーム成形用離型剤組成物は、離型成分と、油溶性オリゴマーと、親油性溶剤と、界面活性剤と、親水性溶剤と、水とを含み、かつＷ／Ｏ型エマルションを呈するものであるため、セル荒れ、金型汚れの発生を防止できると共に、スレ音を低減できる利点がある。このため、同一金型において成形加工を繰り返し行っても、表面特性の優れた成形品を大量に製造することができる効果がある。
【００２５】
また、上記発明にあって、離型成分の含有量を０．０１〜３０重量部、油溶性オリゴマーの含有量を０．０１〜２０重量部、親油性溶剤の含有量を０．０５〜５０重量部、界面活性剤の含有量を０．０１〜１０重量部、親水性溶剤の含有量を０．０５〜５０重量部、及び残部を水とし、かつＷ／Ｏ型エマルションを呈する構成とした場合は、Ｗ／Ｏ型エマルションが安定する効果がある。また、水系離型剤としての組成となるため、消防法上において安全管理が容易となると共に、ＶＯＣ対策の問題も解決でき、また二酸化炭素発生量も抑制できる効果がある。
【発明を実施するための最良の形態】
【００２６】
以下、本発明に係るポリウレタンフォーム成形用離型剤組成物（以下、離型剤組成物という。）について、実施例及び比較例を挙げて具体的に説明する。
【００２７】
（離型剤組成物の調製について）
全体を１００重量部として各成分を表１に示す割合で配合し、実施例１〜３（本発明品）、及び比較例１〜４に係る離型剤組成物を調製した。
【００２８】
実施例１〜３
表１に示した所定割合に基づき、Ａ）離型成分、Ｂ）油溶性オリゴマー、Ｃ）親油性溶剤、Ｄ）界面活性剤、Ｅ）親水性溶剤、及び水を機械乳化処理して、Ｗ／Ｏ型エマルションとした水系離型剤組成物である。なお、本出願にあって水系離型剤組成物とは、全量のうち少なくとも４０％以上は水を含有する離型剤組成物が該当することとする。
【００２９】
比較例１
表１で示した所定割合に基づき、Ａ）離型成分、Ｃ）親油性溶剤、Ｄ）界面活性剤、及び水を機械乳化処理して、Ｏ／Ｗ型エマルションとした水系離型剤組成物である。
【００３０】
比較例２
表１に示した所定割合に基づき、Ａ）離型成分、Ｃ）親油性溶剤、Ｄ）界面活性剤、Ｅ）親水性溶剤、及び水を機械乳化処理して、Ｏ／Ｗ型エマルションとした水系離型剤組成物である。
【００３１】
比較例３，４
表１に示した所定割合に基づき、Ａ）離型成分と、Ｃ）親油性溶剤とからなる溶液を１００℃で加熱溶融し、冷却して調整した溶剤系離型剤組成物である。
【００３２】
ところで、表１において、各成分として使用した具体的な商品は以下の通りである。
【００３３】
・Ａ）ワックスａ（直鎖・分岐ポリエチレンワックス）：東洋ペトロライト株式会社製、  商品名「ポリワックス」
・Ａ）ワックスｂ（エチレン／プロピレン共重合体ワックス）：東洋ペトロライト株式会  社製、商品名「ペトロライト」
・Ａ）ワックスｃ：フィッシャートロプシュワックス
・Ａ）シリコーン：ＧＥ東芝シリコーン株式会社製、ＴＳＦ４５１−１００
・Ｂ）液状ポリブテン：日本石油化学株式会社製、商品名「ＨＶ−１００」
・Ｃ）ミネラルターペン：日本石油株式会社製、商品名「クレンゾル」
・Ｃ）芳香族炭化水素：市販キシロール
・Ｄ）ポリオキシエチレンアルキルアミン：花王株式会社製、商品名「アミート」
・Ｄ）ソルビタン脂肪酸エステル：花王株式会社製、商品名「レオドール」
・Ｅ）グリコールエーテル：市販ジエチレングリコールジメチルエーテル
・Ｅ）アルコール：市販Ｎ−プロピルアルコール
【００３４】
【表１】
2008207444.tif 000003
【００３５】
（性能試験について）
上記した実施例１〜３、及び比較例１〜４に係る離型剤組成物に対して、以下の性能試験を行った。
【００３６】
○性能試験１
対象：実施例１、比較例１
評価性能：セル荒れ、金型汚れ
内容：３５℃の鉄製金型（１７０×１１５×２１ｍｍ）に、上記実施例１及び比較例１の離型剤組成物をスプレー塗布した後、４０秒間乾燥させた。次いで、市販のコールドウレタンフォーム用原料を用い、所定の配合割合にて混合して金型内に注入し、３５℃で５分間反応させた。その後、脱型したポリウレタンフォーム成形品の表面状態（セル荒れの有無）を目視により観察評価した。なお、表１の評価の表示は、「◎」はセル荒れがない状態、「○」はセル径肥大の傾向がある状態、「×」はセル荒れがある状態をそれぞれ示す。
また、成形後の金型をミネラルターペンで洗浄し、金型の上に残存する樹脂化反応物量を目視により観察して金型汚れ度合いを評価した。なお、表１において、「○」は金属光沢があり汚れが少ない状態、「×」は汚れが多い状態をそれぞれ示す。
【００３７】
○性能試験２
対象：実施例２，３、比較例２〜４
評価性能：セル荒れ、金型汚れ
内容：６５℃の鉄製金型（１７０×１１５×２１ｍｍ）に、上記実施例２，３及び比較例２〜４の離型剤組成物をスプレー塗布した後、１分間乾燥させた。次いで、市販の高弾性（ＨＲ）ウレタンフォーム用原料を用い、所定の配合割合にて混合して金型内に注入し、６５℃で７分間反応させた。その後、脱型したポリウレタンフォーム成形品の表面状態（セル荒れの有無）を目視により観察評価した。なお、表１における評価の表示は、性能試験１と同様である。
また、成形後の金型をミネラルターペンで洗浄し、金型の上に残存する樹脂化反応物量を目視により観察して金型汚れ度合いを評価した。なお、表１における評価の表示は、性能試験１と同様である。
【００３８】
○性能試験３
対象：実施例１〜３、比較例１〜４
評価性能：スレ音
内容：性能試験１を行った成形品を２５℃で１日静置した後、Ｓ字バネの弧状部（¢４ｍｍ）で、接触角４５度、負荷荷重８７ｇｆの条件下で擦り、その時に発生する音を１０ｃｍ離れたところのマイクの騒音計（ＳＡ−２７、１／３オクターブ実時間分析計：リオン株式会社製）で計測した。
【００３９】
（性能結果について）
上記した性能試験１〜３の結果は、表１に示す通りである。
また、添付図面の図１は実施例２を用いて成形したポリウレタンフォームの表面状態を示し、図２は比較例２を用いて成形したポリウレタンフォームの表面状態を示し、図３は比較例３を用いて成形したポリウレタンフォームの表面状態を示し、図４は比較例４を用いて成形したポリウレタンフォームの表面状態を示している。
【００４０】
（考察１：セル荒れ、金型汚れについて）
実施例１〜３の各離型剤組成物は、比較例１，２と比較して、いずれも成形後の金型汚れを少なくすることができると共に、セル荒れも見られず、良好な表面状態の成形品（ポリウレタンフォーム）を得ることができる。例えば、図１に示す実施例２を用いて成形したポリウレタンフォームの表面には不良箇所が見当らないが、図２に示す比較例２を用いて成形した成形品の表面状態には、不良箇所ｘが散見される。
ここで、実施例１〜３のセル荒れ防止効果、及び金型汚れ防止効果は、溶剤系離型剤である比較例４とほぼ同等で良好であることがわかる。例えば、実施例２を用いて成形した成形品の表面状態と比較例４を用いて成形した成形品の表面状態とはほぼ同程度である（図１，４参照）。また、図３に示すように、比較例３を用いて成形した成形品には、不良箇所ｘが散見され、実施例２と比較例３とを比較した場合は、実施例２の方が格段に良品を得ることができる（図１，３参照）。
【００４１】
（考察２：スレ音について）
また、実施例１〜３の各離型剤組成物は、比較例１〜４と比較して、成形品のスレ音の低減を実現している。具体的には、実施例１〜３に係るスレ音は、比較例１〜４のスレ音の約７０％となっている。
【００４２】
（その他）
実施例１〜３（本発明品）は粘度が約１０００ｃｐｓであり、比較例１〜４（従来品）は粘度が約２０ｃｐｓである。したがって、本発明品は、離型剤自体が分離し難いメリットがある（例えば少なくとも３ヶ月以上分離しない）。なお、本発明品は従来品に比して高粘度であるが、公知のスプレーガンで好適に噴射することができるため、作業性においても問題はない。
【００４３】
なお、上記した実施形態にあって、離型剤としての膜厚を金型に効果的に付着させて、溶剤と水分の飛散を効率良く行うためには、特許第３７２３８１０号に係る技術を採用するのが特に有効である。
【００４４】
これまでに述べた実施形態は、本発明に主旨に逸脱しない範囲で適宜変更可能であることは勿論である。また、本発明に係る離型剤組成物は、当業者が当然に知り得る公知の技術により、適宜、調整しながら使用することも勿論可能である。例えば、離型剤組成物を適宜攪拌などして、Ｗ／Ｏ型エマルションを保持しながら使用することできる。
【図面の簡単な説明】
【００４５】
【図１】実施例２を用いて成形したポリウレタンフォームの表面状態を示す写真である。
【図２】比較例２を用いて成形したポリウレタンフォームの表面状態を示す写真である。
【図３】比較例３を用いて成形したポリウレタンフォームの表面状態を示す写真である。
【図４】比較例４を用いて成形したポリウレタンフォームの表面状態を示す写真である。
【図１】
2008207444.tif 000004
【図２】
2008207444.tif 000005
【図３】
2008207444.tif 000006
【図４】
2008207444.tif 000007